DSC 장치 로서 는 , 예 를 들 면 , 열 유속 형 또는 입력 보상 형 의 어느 것 이 어도 된다 . 기준 시료 는 예 를 들 면 α - 알루미나 로 한다 . 우선 , 30 ℃ 로부터 150 ℃ 까지 승 온 속도 10 ℃/ min 으로 , 기준 시료 와 소정 의 수지 조성물 을 승 온 하 고 , 온도 에 대한 열류 를 플롯 함 으로써 , DSC 곡선 을 얻 는다 . 이때 , 수지 조성물 중 의 베이스 수지 의 결정 이 융해 되 었 을 때 에 , 흡열 피크 가 얻 어 진다 . DSC 곡선 이 얻 어 지 면 , 전술 한 흡열 피크 와 베이스 라인 으로 둘러싸인 영역 의 면적 을 구하 는 것 에 의해 , 베이스 수지 의 융해 열량 ( 단위 J / g ) 을 구한다 . 이 와 같이 해서 구해진 베이스 수지 의 융해 열량 과 , 완전 결정체 의 융해 열량 에 기초 하 여 , 이하 의 식 ( 2 ) 에 의해 베이스 수지 의 결정 화도 ( 단위 %) 가 구해진다 .